СПОСОБ ПОЛУЧЕНИЯ СИЛИКОНОВОГО КЛЕЯ И СОСТАВ КЛЕЯ

1. Способ изготовления клея силиконового, состоящий в смешении основы, наполнителя и отвердителя, отличающийся тем, что смешение компонентов производят непосредственно перед употреблением при температуре от 0 до 100°С, в течение 5-120 с, причем для ускорения отверждения основу предварительно нагревают до 100°С.
2. Силиконовый клей, содержащий в качестве основы смесь низкомолекулярного каучука с метилалкильными или метилфенильными звеньями, мелкодисперсных оксидов и алкоксисиланов или их производных, а также отвердитель, отличающийся тем, что в качестве отвердителя используется смесь силиконового каучука, полиалкилсилоксанового олигомера с аминами, полиалкиламинами и водой, причем основа имеет состав:
каучук силиконовый низкомолекулярный - 100 м.ч.
оксидный наполнитель - 50-200 м.ч.
алкоксисилан - или его производные - 3-15 м.ч.,
отвердитель имеет состав:
каучук силиконовый низкомолекулярный - 100 м.ч.
наполнитель - 100-200 м.ч.
амин, полиамин или их смесь - 3-25 м.ч.
вода до 10 м.ч.,
при этом массовое соотношение основа - отвердитель в клее составляет от 10:1 до 10:4.
3. Силиконовый клей по п.2, отличающийся тем, что он дополнительно содержит полиалкилсилоксан в количестве до 40 м.ч. на 100 м.ч. каучука основы.
4. Силиконовый клей по п.2 или 3, отличающийся тем, что в состав основы введен силиконовый каучук с молекулярной массой (М 200000-500000) в количестве до 34% общей массы каучука основы.